(57)【特許請求の範囲】
【請求項１】
還元炉の排ガス経路を兼ねる傾動式スラグ供給装置で、溶融状態のスラグを連続的又は間欠的に還元炉に装入し、上記スラグを還元する還元処理において、傾動式スラグ供給装置の底部面に凝固して付着するスラグの付着量の増加を抑制する方法であって、
傾動式スラグ供給装置内の溶融状態のスラグを還元炉に装入し終え、次に、新たな溶融状態のスラグを傾動式スラグ供給装置に投入するまでの間に、傾動式スラグ供給装置を所要の傾斜角度で傾斜させて保持して、スラグの融点を超える温度の溶銑を装入し、該溶銑を、そのまま、傾動式スラグ供給装置を通して還元炉へ装入する
ことを特徴とする傾動式スラグ供給装置のスラグ付着抑制方法。
【請求項２】
前記傾斜角度が、傾動式スラグ供給装置の底部面と水平面がなす角度で、水平面より上方に１０°以上の角度であることを特徴とする請求項１に記載の傾動式スラグ供給装置のスラグ付着抑制方法。
【請求項３】
還元炉の排ガス経路を兼ねる傾動式スラグ供給装置で、溶融状態のスラグを連続的又は間欠的に還元炉に装入し、上記スラグを還元する還元処理において、傾動式スラグ供給装置の底部面に凝固して付着するスラグの付着量の増加を抑制する方法であって、
傾動式スラグ供給装置内の溶融状態のスラグを還元炉に装入し終え、次に、新たな溶融状態のスラグを傾動式スラグ供給装置に投入するまでの間に、傾動式スラグ供給装置に、スラグの融点を超える温度の溶銑を装入し、該溶銑が還元炉へ流出しない範囲の搖動角度で、傾動式スラグ供給装置を搖動する
ことを特徴とする傾動式スラグ供給装置のスラグ付着抑制方法。
【請求項４】
前記搖動角度が、傾斜式スラグ供給装置の底部面と水平面がなす角度で、水平面より下方に１５°〜１０°の範囲の角度であることを特徴とする請求項３に記載の傾動式スラグ供給装置のスラグ付着抑制方法。
【請求項５】
前記溶銑の温度が１４００℃以上であることを特徴とする請求項１〜４のいずれか１項に記載の傾動式スラグ供給装置のスラグ付着抑制方法。
【請求項６】
前記溶融状態のスラグが、溶融状態の製鋼スラグであることを特徴とする請求項１〜５のいずれか１項に記載の傾動式スラグ供給装置の付着スラグ抑制方法。
【発明の詳細な説明】
【技術分野】
【０００１】
本発明は、傾動式スラグ供給装置の底部面にスラグが凝固して付着して成長するのを抑制する方法に関する。
【背景技術】
【０００２】
鋼の製鋼工程で大量に発生する製鋼スラグは、Ｆｅ、Ｍｎ等の金属成分、及び、Ｐ等を含むが、ＣａＯを多量に含むことに起因する膨張・崩壊性のため、路盤材、骨材等への利用が制限されていた。しかし、近年、資源のリサイクルが積極的に推進されており、製鋼スラグから有価物を回収する方法が、これまで数多く提案されている（特許文献１〜９、非特許文献１、参照）。
【０００３】
しかし、従来の有価物回収方法は、溶融状態の製鋼スラグを所定量毎に処理（即ち、バッチ処理）するので処理効率が低く、また、リサイクル資源を得るまで複数の工程が必要で実用的でなく、結局、リサイクルコストが上昇するという難点を抱えている。
【０００４】
そこで、溶融状態の製鋼スラグを、還元炉に直接装入して処理する還元処理方法が提案されている（特許文献１０〜１２、参照）。
【０００５】
例えば、特許文献１０には、スラグ鍋から還元炉の開口部に連続的にスラグを装入する還元処理方法が提案されている。しかし、この還元処理方法では、スラグ表面とスラグ鍋底部に凝固スラグ層が形成され、処理できるスラグ量が著しく減少する。
【０００６】
特許文献１１と１２の還元処理方法においては、スラグ供給容器内のスラグ表面の凝固を防止できるが、スラグ供給容器の底面にはスラグが付着し、漸次、堆積する。スラグ供給容器の底面にスラグが付着して堆積すると、容器のスラグ収容量が減少するし、また、付着堆積したスラグを除去する必要があるので、スラグの還元処理効率は、当然に低下する。
【先行技術文献】
【特許文献】
【０００７】
【特許文献１】特開昭５２−０３３８９７号公報
【特許文献２】特開昭５３−０５４１９６号公報
【特許文献３】特開昭５５−１００９１２号公報
【特許文献４】特開平０７−２２３８５７号公報
【特許文献５】特開平０８−１９８６４７号公報
【特許文献６】特表２００３−５２０８９９号公報
【特許文献７】特開２００４−３３１４４９号公報
【特許文献８】特開２００９−１３２５４４号公報
【特許文献９】オーストラリア特許ＡＵ−Ｂ−２０５５３／９５号明細書
【特許文献１０】特表２００６−５２８７３２号公報
【特許文献１１】特許第５５２２３２０号公報
【特許文献１２】特許第５５４１４２３号公報
【非特許文献】
【０００８】
【非特許文献１】Scandinavian Journal of Metallurgy 2003；32：p.7-14
【発明の概要】
【発明が解決しようとする課題】
【０００９】
前述したように、溶融状態の製鋼スラグを、還元炉に直接装入して処理する還元処理方法は、製鋼スラグを還元炉に供給するスラグ供給装置の底部面にスラグが凝固して付着堆積し、還元処理効率が低下するという課題を抱えている。
【００１０】
即ち、スラグ供給装置を連続的又は間欠的に傾動して、溶融状態の製鋼スラグを還元炉に直接装入する場合、スラグ供給装置の底部面に製鋼スラグが凝固して付着堆積し、スラグ供給装置の総重量が増大して制限重量に達し、又は、該装置のスラグ収容量が減少して制限収容量に達して、スラグ供給装置の交換を余儀なくされる場合がある。
【００１１】
スラグ供給装置の交換は、当然に、還元炉の稼働率を著しく低下させるので、スラグ供給装置の交換頻度を低減するか、又は、ゼロにして、スラグ供給装置の交換をできるだけ回避する必要がある。
【００１２】
そこで、本発明は、傾動式スラグ供給装置の底部面において、スラグの凝固付着量の増加を抑制して、又は、スラグの凝固付着量を低減して、還元炉への溶融状態のスラグ（以下「溶融スラグ」ということがある。）、特に、溶融状態の製鋼スラグの直接装入を安定化し、還元炉の安定稼働を確保することを課題とし、該課題を解決するスラグ付着抑制方法を提供することを目的とする。
【課題を解決するための手段】
【００１３】
本発明者は、上記課題を解決する手法について鋭意検討した。その結果、傾動式スラグ供給装置が空の時、該装置に溶銑を装入し、溶銑の熱で、傾動式スラグ供給装置の底部面に凝固して付着したスラグ（以下「付着スラグ」ということがある。）の表層を溶融し、溶銑とともに還元炉に流出させれば、傾動式スラグ供給装置の底部面の付着スラグの量の増加を極力抑制できることを見いだした。
【００１４】
本発明は、上記知見に基づいてなされたもので、その要旨は以下のとおりである。
【００１５】
（１）還元炉の排ガス経路を兼ねる傾動式スラグ供給装置で、溶融状態のスラグを連続的又は間欠的に還元炉に装入し、上記スラグを還元する還元処理において、傾動式スラグ供給装置の底部面に凝固して付着するスラグの付着量の増加を抑制する方法であって、
傾動式スラグ供給装置内の溶融状態のスラグを還元炉に装入し終え、次に、新たな溶融状態のスラグを傾動式スラグ供給装置に投入するまでの間に、傾動式スラグ供給装置を所要の傾斜角度で傾斜させて保持して、スラグの融点を超える温度の溶銑を装入し、該溶銑を、そのまま、傾動式スラグ供給装置を通して還元炉へ装入する
ことを特徴とする傾動式スラグ供給装置のスラグ付着抑制方法。
【００１６】
（２）前記傾斜角度が、傾動式スラグ供給装置の底部面と水平面がなす角度で、水平面より上方に１０°以上の角度であることを特徴とする前記（１）に記載の傾動式スラグ供給装置のスラグ付着抑制方法。
【００１７】
（３）還元炉の排ガス経路を兼ねる傾動式スラグ供給装置で、溶融状態のスラグを連続的又は間欠的に還元炉に装入し、上記スラグを還元する還元処理において、傾動式スラグ供給装置の底部面に凝固して付着するスラグの付着量の増加を抑制する方法であって、
傾動式スラグ供給装置内の溶融状態のスラグを還元炉に装入し終え、次に、新たな溶融状態のスラグを傾動式スラグ供給装置に投入するまでの間に、傾動式スラグ供給装置に、スラグの融点を超える温度の溶銑を装入し、該溶銑が還元炉へ流出しない範囲の搖動角度で、傾動式スラグ供給装置を搖動する
ことを特徴とする傾動式スラグ供給装置のスラグ付着抑制方法。
【００１８】
（４）前記搖動角度が、傾斜式スラグ供給装置の底部面と水平面がなす角度で、水平面より下方に１５°〜１０°の角度であることを特徴とする前記（３）に記載の傾動式スラグ供給装置のスラグ付着抑制方法。
【００１９】
（５）前記溶銑の温度が１４００℃以上であることを特徴とする前記（１）〜（４）のいずれかに記載の傾動式スラグ供給装置のスラグ付着抑制方法。
【００２０】
（６）前記溶融状態のスラグが、溶融状態の製鋼スラグであることを特徴とする前記（１）〜（５）のいずれかに記載の傾動式スラグ供給装置の付着スラグ抑制方法。
【発明の効果】
【００２１】
本発明によれば、熱伝導率の小さい付着スラグでも溶融して還元炉に流出させ、傾動式スラグ供給装置の底部面の付着スラグの量の増加を抑制する、又は、付着スラグの量を低減することができるので、還元炉への溶融スラグの直接装入を安定化し、還元炉の安定稼働を確保することができる。
【図面の簡単な説明】
【００２２】
【図１】傾動式スラグ供給装置の底部面の付着スラグの成長を抑制する態様を示す図である。
【図２】溶融スラグの装入回数と、溶融スラグの装入量及び付着量の関係を示す図である。
【図３】傾動式スラグ供給装置の底部面の付着スラグの成長を抑制する別の態様を示す図である。
【発明を実施するための形態】
【００２３】
本発明の傾動式スラグ供給装置のスラグ付着抑制方法（以下「本発明方法」ということがある。）は、還元炉の排ガス経路を兼ねる傾動式スラグ供給装置で、溶融状態のスラグを連続的又は間欠的に還元炉に装入し、上記スラグを還元する還元処理において、傾動式スラグ供給装置の底部面に凝固して付着するスラグの付着量の増加を抑制する方法であって、
傾動式スラグ供給装置内の溶融状態のスラグを還元炉に装入し終え、次に、新たな溶融状態のスラグを傾動式スラグ供給装置に投入するまでの間、傾動式スラグ供給装置を所要の傾斜角度で傾斜させて保持して、スラグの融点を超える温度の溶銑を装入し、該溶銑を、そのまま、傾動式スラグ供給装置を通して還元炉へ装入する
ことを特徴とする。
【００２４】
また、本発明方法は、還元炉の排ガス経路を兼ねる傾動式スラグ供給装置で、溶融状態のスラグを連続的又は間欠的に還元炉に装入し、上記スラグを還元する還元処理において、傾動式スラグ供給装置の底部面に凝固して付着するスラグの付着量の増加を抑制する方法であって、
傾動式スラグ供給装置内の溶融状態のスラグを還元炉に装入し終え、次に、新たな溶融状態のスラグを傾動式スラグ供給装置に投入するまでの間、傾動式スラグ供給装置に、スラグの融点を超える温度の溶銑を装入し、該溶銑が還元炉へ流出しない範囲の搖動角度で、傾動式スラグ供給装置を搖動する
ことを特徴とする。
【００２５】
以下、本発明方法について図面に基づいて説明する。
【００２６】
図１に、傾動式スラグ供給装置の底部面の付着スラグの成長を抑制する態様を示す。
【００２７】
還元炉１は、炉底１ｄ、側壁１ａと１ｂ、及び、上蓋１ｃで構成され、上蓋１ｃを貫通して電極２を備え、上蓋１ｃの右上には、装入管４を介し還元炉１と一体的に配置されている傾動式スラグ供給装置７が供給する溶融スラグの装入口３を備えている。還元炉１は、通常、密閉構造の直流型又は交流型の固定式電気炉で、約１４５０℃の溶銑５と、溶銑５の上の約１５５０℃の還元処理を受けた溶融スラグ６を収容している。
【００２８】
還元炉１の側壁１ａ又は１ｂには、溶融スラグ６を出滓する出滓孔（図示なし）と、溶銑５を出銑する出銑孔（図示なし）が設けられている。
【００２９】
装入口３のところで、還元炉１と、装入管４を介し一体的に連結されていて、還元炉１の排ガスの排出経路である傾動式スラグ供給装置７は、スラグ鍋（図示なし）が供給する溶融スラグを、一時、貯留・保持し、その後、還元炉１に、流量を制御しつつ、装入口４を通し、溶銑５上の溶融スラグ６の層に、連続的又は間欠的に、かつ、静的に流し込む装置である。
【００３０】
傾動式スラグ供給装置７は、水冷耐火物壁製の底部９、上部９ｂ、及び、側部８で構成されていて、側部８に対向する面に、溶融スラグが流出する開口８ａと、溶融スラグを装入口３に導く導入管４を備え、上部９ｂに、傾動式スラグ供給装置７内のガスを排気する排気口１３、スラグ鍋（図示なし）が溶融スラグを投入する投入口１４（投入口を閉塞する蓋は、図示なし）、及び、傾動式スラグ供給装置７内に酸素含有ガスを吹き込む酸素含有ガス吹込みランス１０を備えている。
【００３１】
酸素含有ガス吹込みランス１０から、傾動式スラグ供給装置７内に酸素含有ガスを吹き込んで、還元炉１から傾動式スラグ供給装置７内に侵入する排ガスの可燃成分を燃焼させて、雰囲気温度を高温に保持し、溶融スラグを保温する。酸素含有吹込みランス１０は、上部９及び／又は側部８に１本又は複数本備えてもよい。
【００３２】
傾動式スラグ供給装置７は、開口８ａに近接する側部８に、雰囲気温度を測定する測温点（図示なし）を備え、また、傾動式スラグ供給装置７の下部には、該装置の重量を随時測定することが可能な秤量機（図示なし）が配置されている。
【００３３】
傾動式スラグ供給装置７には、傾動装置（図示なし）が配備されている。傾動装置で、傾動式スラグ供給装置７を、傾動軸（図示なし）を中心に傾動させて、投入口１４から投入される溶融スラグを、還元炉１内に、装入口４を経て装入する。
【００３４】
本発明方法は、傾動式スラグ供給装置７内の溶融状態のスラグを連続的又は間欠的に、かつ、静的に還元炉１に装入し終え、次に、新たな溶融状態のスラグを傾動式スラグ供給装置７に投入するまでの間に、即ち、傾動式スラグ供給装置７が空状態の間であって傾動式スラグ供給装置７を傾斜させて保持している間に、溶銑鍋１１から投入口１４を通じて溶銑５’を装入し、該溶銑を、そのまま、傾動式スラグ供給装置７を通して還元炉１へ供給することを特徴とする。
【００３５】
還元処理を施す溶融スラグは、製鋼スラグに限られない。有価成分を含有するスラグであればよく、また、数種のスラグを混合したスラグでもよい。
【００３６】
傾動式スラグ供給装置７が溶融スラグを還元炉１に装入し終えた空状態において、該装置７の底部面９ａには、図１に示すように、溶融スラグが凝固した所要厚の付着スラグ１２が付着している。付着スラグは、傾動式スラグ供給装置の底部面を保護する機能を有するが、溶融スラグの装入を繰り返している間に、溶融スラグが凝固・堆積して厚さを増す。
【００３７】
傾動式スラグ供給装置の底部面における付着スラグの厚さが増すと、傾動式スラグ供給装置の総重量が増大し、又は、該装置のスラグ収容量が減少する。傾動式スラグ供給装置の総重量の増大及び／又はスラグ収容量の減少は、傾動式スラグ供給装置の交換に繋がるので、付着スラグの厚さを、常に、所要厚以下に抑制する必要がある。
【００３８】
本発明方法においては、図１に示すように、傾動式スラグ供給装置７を所要の傾斜角度θ1（底部面９ａと水平面のなす角度）で傾斜させ、該装置に、溶銑鍋１１から、スラグの融点を超える温度の溶銑５’を、所定量、投入口１４を通して投入すれば、溶銑５’の保有熱で付着スラグ１２の表層が溶融し、溶銑５’とともに還元炉１に流出する。
【００３９】
熱伝導率の小さい溶融スラグが凝固した付着スラグでも、溶銑の保有熱で溶融するので、傾動式スラグ供給装置の底部面における付着スラグの厚さを低減することができる。
【００４０】
図２に、本発明方法を用いた場合における、溶融スラグの装入回数と、溶融スラグの装入量及び付着量の関係を示す。スラグ装入回数の増加に伴い、スラグ供給装置の底部面におけるスラグの付着量が増大することが解る。例えば、スラグ装入回数５回で、略３０ｔに達している。
【００４１】
ここで、本発明方法を適用し、スラグ供給装置内に溶銑を通過させたところ、スラグ付着量が約８ｔ低減された。これは、付着スラグが溶流したことを意味する。
【００４２】
傾動式スラグ供給装置の傾斜角度θ1は、該装置の底部面が水平面から１０°以上の角度とする。好ましくは１５°以上である。傾斜角度θ1は、傾斜式スラグ供給装置の底部面の付着スラグの付着態様を考慮して、溶銑が、付着スラグと充分に接触し、かつ、安定的に還元炉に流出できる角度の範囲内で適宜設定する。なお、傾斜角度θ1の上限は、傾動式スラグ供給装置の傾斜角度の限界、又は、溶銑鍋から投入口を通じて溶銑を投入できる限界になるが、実際上３０°以下が想定される。
【００４３】
溶融スラグを還元炉に装入し終え、次に、新たな溶融スラグを傾動式スラグ供給装置に投入するまでの間、傾斜式スラグ供給装置の底部面の付着スラグの態様を考慮して設定した傾斜角度θ1で、傾動式スラグ供給装置を傾斜させて保持し、スラグの融点を超える温度の溶銑を装入する。
【００４４】
溶銑の保有熱で付着スラグの表層が溶融し、溶融して生成した溶融スラグは浮上して、銑鉄とともに、還元炉内に、装入口を経て流出するので、付着スラグの厚さを低減することができる。傾斜角度θ1で保持した傾動式スラグ供給装置に装入する銑鉄の量は、傾斜式スラグ供給装置の底部面の付着スラグの厚さ、及び、該底部面の保護に必要なスラグ層の厚さを考慮して適宜設定する。
【００４５】
このとき、傾動式スラグ供給装置の雰囲気温度が低下し、付着スラグ層の表層の温度が低下しないように、事前に酸素含有ガス吹込みノズル（図１「１０」参照）から酸素含有ガスを吹き込み、還元炉で発生し、上記装置内に侵入した排ガスの可燃成分（ＣＯ、Ｈ2）を燃焼させてもよい。
【００４６】
溶銑のスラグの融点を超える温度は、スラグの融点がスラグの成分組成に依るので特定の温度に限定できないが、例えば、溶融スラグが、成分組成が略定まっている製鋼スラグの場合、略１２００℃であるので、１２００℃を超える温度である。しかし、溶銑が、付着スラグに接触し、還元炉に流入するまでの温度低下があるので、この低下分を考慮すると、傾動式スラグ供給装置に装入する溶銑の温度は１４００℃以上が好ましい。
【００４７】
図３に、傾動式スラグ供給装置の底部面のスラグ付着の成長を抑制する別の態様を示す。図中、図１に示す還元炉及び傾動式スラグ供給装置を構成する部材と同じ部材には、図１中の符号と同じ符号を付した。
【００４８】
図３に示す本発明方法の別の態様においては、傾動式スラグ供給装置内の溶融スラグを還元炉に装入し終え、次に、新たな溶融スラグを傾動式スラグ供給装置に投入するまでの間、底部面９ａに付着スラグ１２が厚く成長した傾動式スラグ供給装置７に、スラグの融点を超える温度の溶銑５’を投入口１４から所要量投入し、溶銑５’が還元炉へ流出しない範囲の搖動角度θ2（底部面９ａが水平面となす角度）で、傾動式スラグ供給装置を搖動する。
【００４９】
傾動式スラグ供給装置の搖動角θ2は、溶銑が還元炉へ流出しない範囲の角度であればよく、傾斜式スラグ供給装置の底部面の付着スラグの付着態様と装入溶銑量を考慮して適宜設定するが、傾動式スラグ供給装置の底部面が水平面となす角度は、−１５°〜−１０°（−：水平面より下方の角度）の範囲の角度が好ましい。
【００５０】
溶銑の保有熱で付着スラグの表層が溶融し、溶融して生成した溶融スラグは浮上して、銑鉄とともに、還元炉内に装入口を経て流出するので、付着スラグの厚さが低減する。傾動式スラグ供給装置に投入する銑鉄の量は、傾斜式スラグ供給装置の底部面の付着スラグの厚さ、及び、該底部面の保護に必要なスラグ層の厚さを考慮して適宜設定する。
【００５１】
このとき、傾動式スラグ供給装置の雰囲気温度が低下して、付着スラグの表層の温度が低下しないように、事前に酸素含有ガス吹込みノズル（図３中「１０」参照）から酸素含有ガスを吹き込み、還元炉で発生し、該装置内に侵入した排ガスの可燃成分（ＣＯ、Ｈ2）を燃焼させてもよい。溶銑のスラグの融点を超える温度は、前述したように、１４００℃以上が好ましい。
【実施例】
【００５２】
次に、本発明の実施例について説明するが、実施例での条件は、本発明の実施可能性及び効果を確認するために採用した一条件例であり、本発明は、この一条件例に限定されるものではない。本発明は、本発明の要旨を逸脱せず、本発明の目的を達成する限りにおいて、種々の条件を採用し得るものである。
【００５３】
（実施例）
まず、実施例で用いた還元炉と傾動式スラグ供給装置について説明する。
【００５４】
（Ｉ）還元炉
還元炉は、投入電力３０ＭＷの固定密閉式還元炉で、炉内溶銑量：１００〜１５０ｔ、炉内スラグ量：４０〜７０ｔである。溶銑全量（１５０ｔ）の交換は、１回／１０ｈで行った。
【００５５】
（II）傾動式スラグ供給装置
傾動式スラグ供給装置は、スラグ収容量が６０ｔで、底部面の傾動角が、水平面を基準面として−１５〜＋２０°である（＋：基準面より上方、−；基準面より下方）。還元炉と一体的に連結していて、排ガス流路を兼ねる。酸素含有ガス吹込みが、製鋼スラグが流出する開口に近接する上部又は側部に１本又は複数本設置されている。
【００５６】
また、開口に近接する側部には、装置内の雰囲気温度を測定する熱電対が設置されている。さらに、傾動式スラグ供給装置の下部には、該装置の重量を随時測定することが可能である。
【００５７】
（III）溶銑による付着スラグの溶解
（III-1）１０時間に１回、還元炉の溶銑を全量入れ替えるために、還元炉内の溶銑を全量排出した。その後、傾動式スラグ供給装置を、底部面が水平面から上方に１０°以上となるまで傾動させて、スラグの投入口の蓋を開け、１４００℃以上の溶銑を１００ｔ装入した。
【００５８】
傾斜式スラグ供給装置は、樋の役割を果たし、溶銑は、直接、該装置の底部面に沿って還元炉へ流出した。この時、底部面に付着した付着スラグ層の表層は、１４００℃以上の溶銑に直接接するので、上記表層を効率的に溶融することができる。傾動式スラグ供給装置の重量は、溶銑装入前の重量に比較し８ｔ低下していた。
【００５９】
（III-2）１０時間に１回、還元炉の溶銑を全量入れ替えるために、還元炉内の溶銑を全量排出した。その後、付着スラグの溶融効率を上げるため、一度、１４００℃以上の溶銑５０ｔを傾動式スラグ供給装置に投入し、投入口の蓋を閉めてから、底部面が水平面となす角が−１５°〜−１０°の間で、上記装置を搖動させて、溶銑を還元炉に流出させた。この操作を２回繰り返してから、傾動式スラグ供給装置の重量を測定したところ、１０ｔ低下していた。
【産業上の利用可能性】
【００６０】
本発明によれば、熱伝導率の小さい付着スラグでも溶融して還元炉に流出させ、傾動式スラグ供給装置の底部面の付着スラグの量の増加を抑制する、又は、付着スラグの量を低減することができるので、還元炉への溶融スラグの直接装入を安定化し、還元炉の安定稼働を確保することができる。よって、本発明は、鉄鋼産業及びスラグ利用産業において利用可能性が高いものである。
【符号の説明】
【００６１】
１    還元炉
１ａ、１ｂ    側壁
１ｃ    上蓋
１ｄ    炉底
２    電極
３    装入口
４    導入管
５、５’    溶銑
６    溶融スラグ
７    傾動式スラグ供給装置
８    側部
８ａ    開口
９    底部
９ａ    底部面
９ｂ    上部
１０    酸素含有ガス吹込みランス
１１    溶銑鍋
１２    付着スラグ
１３    排気口
１４    投入口
θ1    傾斜角
θ2    搖動角
【図１】
0006350189.tif 000002
【図２】
0006350189.tif 000003
【図３】
0006350189.tif 000004